【手続補正書】
【提出日】平成25年7月24日(2013.7.24)
【手続補正１】
【補正対象書類名】明細書
【補正対象項目名】０１２４
【補正方法】変更
【補正の内容】
【０１２４】
以上に、本発明の特定の好ましい実施形態について説明し具体例を挙げてきたが、本発明がこのような実施形態に限定されることを意図するものではない。むしろ、以上の説明中に本発明の多数の特徴および利点を本発明の構造および機能の詳細とともに記載してきたが、本開示は単に説明的なものであり、添付の特許請求の範囲が表現される用語の広い一般的な意味によって示される最大限の程度までの本発明の原理の範囲内で、詳細、特に物体の形状、大きさ、および部品の配置に関して変更を行えることを理解されたい。
次に、本発明の好ましい態様を示す。
１．  ブレンド組成物の全重量を基準として、約１０〜約９０重量％のエチレンコポリマー１と、約１０〜約９０重量％のエチレンコポリマー２とから実質的になり；加工助剤、流動性向上剤、潤滑剤、顔料、染料、蛍光増白剤、難燃剤、衝撃改質剤、核剤、ブロッキング防止剤、熱安定剤、ヒンダードアミン光スタブライザー（ｓｔａｂｌｉｚｅｒ）、ＵＶ吸収剤、ＵＶ安定剤、分散剤、界面活性剤、キレート剤、カップリング剤、接着剤、プライマー、および補強添加剤からなる群から選択される１種類以上の添加剤を含んでもよいブレンド組成物であって；
前記エチレンコポリマー１が、エチレンの共重合単位と、約２〜約３０重量％の式ＣＨ2＝Ｃ（Ｒ3）ＣＯＯＨで表される第２のオレフィンの共重合単位とから実質的になり、約１０〜約４０重量％の式ＣＨ2＝Ｃ（Ｒ1）ＣＯ2Ｒ2で表される第１のオレフィンの共重合単位を含んでもよく、前記第１のオレフィンおよび前記第２のオレフィンの前記共重合単位の重量パーセント値は、前記エチレンコポリマー１の全重量を基準としており；
式中、Ｒ1は水素またはアルキル基を表し、Ｒ2はアルキル基を表し、Ｒ3は水素またはアルキル基を表し；
前記エチレンコポリマー２が、エチレンの共重合単位と、約３〜約１５重量％の式ＣＨ2＝Ｃ（Ｒ4）−Ｄで表される第３のオレフィンの共重合単位とから実質的になり、約２０〜約４０重量％の前記第１のオレフィンの共重合単位を含んでもよく、前記第１のオレフィンおよび前記第３のオレフィンの前記共重合単位の重量パーセント値は、前記エチレンコポリマー２の全重量を基準としており；式中、Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基を含有する部分を表し、Ｒ6はアルキレン基を表し；
但し、前記第１、第２、および第３のオレフィンはいずれも、ジカルボン酸、ならびに前記ジカルボン酸のジエステル、モノエステル、および無水物ではない、ブレンド組成物。
２．  上記１に記載のブレンド組成物の架橋生成物であって、エチレンコポリマー１のカルボン酸基の少なくとも一部が、エチレンコポリマー２のエポキシ基の少なくとも一部と反応して、エチレンコポリマー１とエチレンコポリマー２との間で架橋を形成している、架橋生成物。
３．  Ｒ1が水素またはメチル基を表し、Ｒ2がブチル基を表し、Ｒ3が水素またはメチル基を表し、Ｒ4が水素またはメチル基を表し、−Ｄが−Ｒ5であり、Ｒ5がグリシジル基を含有する部分を表す、上記１に記載のブレンド組成物。
４．  前記第１のオレフィンがアクリル酸ｎ−ブチルであり、前記第２のオレフィンがアクリル酸である、上記１に記載のブレンド組成物。
５．  前記第３のオレフィンがメタクリル酸グリシジルである、上記１に記載のブレンド組成物。
６．  上記１に記載のブレンド組成物から実質的になるシートの製造方法であって：
ａ）１３５℃未満の温度で前記エチレンコポリマー１および前記エチレンコポリマー２を溶融状態で混合するステップと；
ｂ）前記溶融物からシートを形成するステップとを含む、方法。
７．  前記シートが押出法によって形成される、上記６に記載の方法。
８．  上記６に記載の方法によって形成されたシート。
９．  １つ以上の粗面を有する、上記８に記載のシート。
１０．  太陽電池アセンブリと、少なくとも１つの封止材層とを含む太陽電池モジュールであって、前記少なくとも１つの封止材層が、上記１に記載のブレンド組成物、または前記ブレンド組成物の架橋生成物から実質的になる、太陽電池モジュール。
１１．  前記少なくとも１つの封止材層が前記太陽電池アセンブリに直接積層される、上記１０に記載の太陽電池モジュール。
１２．  前記太陽電池アセンブリが、太陽に面する前面と、太陽に面しない裏面とを有する、上記１０に記載の太陽電池モジュール。
１３．  前記太陽電池アセンブリの前記太陽に面する前面に積層される前面封止材層と、前記太陽電池アセンブリの前記太陽に面しない裏面に積層される裏面封止材層とを含み、前記前面および裏面封止材層の一方が、前記少なくとも１つの封止材層であり、前記前面および裏面封止材層の他方が、架橋または未架橋であって、α−オレフィンとα，βエチレン系不飽和カルボン酸とを含むコポリマー、α−オレフィンとα，βエチレン系不飽和カルボン酸とを含むコポリマーのアイオノマー、エチレンとエポキシ基を含む部分とのコポリマー、エチレン／酢酸ビニルコポリマー、ポリ（ビニルアセタール）、ポリウレタン、ポリビニルクロライド、ポリエチレン、ポリオレフィンブロックコポリマーエラストマー、α−オレフィンとα，βエチレン系不飽和カルボン酸とのコポリマー、シリコーンエラストマー、エポキシ樹脂、およびそれらの組み合わせからなる群から選択される１種類以上のポリマー材料から実質的になる、上記１２に記載の太陽電池モジュール。
１４．  ２つの封止材層を含み、前記２つの封止材層が、前記前面封止材層および前記裏面封止材層であり、前記２つの封止材層が、前記ブレンド組成物、または前記ブレンド組成物の架橋生成物から実質的になり、前記前面封止材層の前記ブレンド組成物と、前記裏面封止材層の前記ブレンド組成物とが、同じまたは異なるものである、上記１３に記載の太陽電池モジュール。
１５．  入射層をさらに含み、前記入射層が、前記モジュールの最外表面層であって、前記太陽電池アセンブリの前記太陽に面する前面上に配置され、前記入射層が、（ｉ）ガラスシートと、（ｉｉ）ポリカーボネート、アクリル、ポリアクリレート、環状ポリオレフィン、ポリスチレン、ポリアミド、ポリエステル、フルオロポリマー、およびそれら２種類以上の組み合わせからなる群から選択されるポリマーを含むポリマーシートと、（ｉｉｉ）ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマー、およびそれら２種類以上の組み合わせからなる群から選択されるポリマーを含むポリマーフィルムとからなる群から選択される材料でできている、上記１２に記載の太陽電池モジュール。
１６．  バッキング層をさらに含み、前記バッキング層が、前記モジュールの最外表面層であって、前記太陽電池アセンブリの前記太陽に面しない裏面上に配置され、前記バッキング層が、（ｉ）ガラスシート、（ｉｉ）ポリマーシート、（ｉｉｉ）ポリマーフィルム、（ｉｖ）金属シート、および（ｖ）セラミック板からなる群から選択される材料でできており、前記ポリマーシートが、ポリカーボネート、アクリル、ポリアクリレート、環状ポリオレフィン、ポリスチレン、ポリアミド、ポリエステル、フルオロポリマー、およびそれら２種類以上の組み合わせからなる群から選択されるポリマーを含み；前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマー、およびそれら２種類以上の組み合わせからなる群から選択されるポリマーを含む、上記１２に記載の太陽電池モジュール。
１７．  前記太陽電池が、結晶シリコン（ｃ−Ｓｉ）および多結晶シリコーン（ｍｃ−Ｓｉ）系太陽電池からなる群から選択されるウエハ型太陽電池であり、前記モジュールが、位置の順に、（ｉ）入射層、（ｉｉ）前記前面封止材層、（ｉｉｉ）前記太陽電池アセンブリ、（ｉｖ）前記裏面封止材層、および（ｖ）バッキング層から実質的になる、上記１３に記載の太陽電池モジュール。
１８．  前記太陽電池が、非晶質シリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収性染料、および有機半導体系の太陽電池からなる群から選択される薄膜太陽電池であり、前記太陽電池モジュールが、位置の順に、（ｉ）入射層と、（ｉｉ）前記ブレンド組成物、または前記ブレンド組成物の架橋生成物を含む前記少なくとも１つの封止材層である前面封止材層と、（ｉｉｉ）前記太陽電池アセンブリとから実質的になり、前記太陽電池アセンブリが、前記薄膜太陽電池が上に堆積される基体をさらに含み、前記基体が、前記モジュールの最外表面となるように配置され、前記太陽電池アセンブリの前記太陽に面しない裏面上に配置される、上記１２に記載の太陽電池モジュール。
１９．  前記太陽電池が、非晶質シリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収性染料、および有機半導体系の太陽電池からなる群から選択される薄膜太陽電池であり、前記太陽電池モジュールが、位置の順に、（ｉ）前記太陽電池アセンブリと、（ｉｉ）前記ブレンド組成物を含む前記少なくとも１つの封止材層である裏面封止材層と、（ｉｉｉ）バッキング層とから実質的になり、前記太陽電池アセンブリが、前記薄膜太陽電池が上に堆積されるスーパーストレートをさらに含み、前記太陽電池アセンブリの前記太陽に面する前面上の前記モジュールの最外表面となるように、前記スーパーストレートが配置される、上記１２に記載の太陽電池モジュール。
２０．  太陽電池モジュールの製造方法であって：（ｉ）太陽電池アセンブリと少なくとも１つの封止材層とを提供するステップであって、前記少なくとも１つの封止材層が、上記１に記載のブレンド組成物から実質的になり、前記ブレンド組成物が未架橋であり、前記少なくとも１つの封止材層が、約１３５℃以下の温度で溶融物からの押出成形によって形成されるステップと；（ｉｉ）前記アセンブリを約１３５℃以上の積層温度で積層して太陽電池モジュールを得るステップであって、前記ブレンド組成物が架橋されるステップとを含む、方法。
２１．  前記積層ステップが、前記アセンブリを熱にさらすことによって行われ、前記アセンブリを真空または圧力にさらしてもよい、上記２０に記載の方法。
２２．  上記２０に記載の方法で得られる製品であるソーラーコントロールモジュール。
２３．  上記１に記載のブレンド組成物の製造方法であって：
ａ）エチレンコポリマー１およびエチレンコポリマー２を提供するステップと；
ｂ）１３５℃未満の温度でエチレンコポリマー１およびエチレンコポリマー２を溶融状態で混合するステップとを含む、方法。
２４．  上記６に記載の方法で得られる製品である押出シートであって、約１〜約１２０ミル（約０．０２５〜約３ｍｍ）の厚さを有する押出シート。
２５．  上記７に記載の方法で得られる製品である押出シートであって、前記押出法が多層押出法であり、前記ブレンド組成物を含む少なくとも１つの層を含む、押出シート。
２６．  前記ブレンド組成物を含む前記層が、約１０〜約３０ミル（約０．２５〜約０．７６ｍｍ）の厚さの内層であるか、または前記ブレンド組成物を含む前記層が約１〜約５ミル（約０．０２５〜約０．１２ｍｍ）の厚さの表面層である、上記２５に記載の多層押出シート。
２７．  １つ以上の粗面を有する、上記２４に記載の押出シート。
２８．  フィルム層をさらに含み、前記フィルム層が前記封止材層と直接接触しており、前記フィルム層がポリ（エチレンテレフタレート）を含む、上記１０に記載のソーラーコントロールモジュール。
【手続補正２】
【補正対象書類名】特許請求の範囲
【補正対象項目名】全文
【補正方法】変更
【補正の内容】
【特許請求の範囲】
【請求項１】
ブレンド組成物の全重量を基準として、約１０〜約９０重量％のエチレンコポリマー１と、約１０〜約９０重量％のエチレンコポリマー２とから実質的になり；加工助剤、流動性向上剤、潤滑剤、顔料、染料、蛍光増白剤、難燃剤、衝撃改質剤、核剤、ブロッキング防止剤、熱安定剤、ヒンダードアミン光スタブライザー（ｓｔａｂｌｉｚｅｒ）、ＵＶ吸収剤、ＵＶ安定剤、分散剤、界面活性剤、キレート剤、カップリング剤、接着剤、プライマー、および補強添加剤からなる群から選択される１種類以上の添加剤を含んでもよいブレンド組成物であって；
前記エチレンコポリマー１が、エチレンの共重合単位と、約２〜約３０重量％の式ＣＨ2＝Ｃ（Ｒ3）ＣＯＯＨで表される第２のオレフィンの共重合単位とから実質的になり、約１０〜約４０重量％の式ＣＨ2＝Ｃ（Ｒ1）ＣＯ2Ｒ2で表される第１のオレフィンの共重合単位を含んでもよく、前記第１のオレフィンおよび前記第２のオレフィンの前記共重合単位の重量パーセント値は、前記エチレンコポリマー１の全重量を基準としており；
式中、Ｒ1は水素またはアルキル基を表し、Ｒ2はアルキル基を表し、Ｒ3は水素またはアルキル基を表し；
前記エチレンコポリマー２が、エチレンの共重合単位と、約３〜約１５重量％の式ＣＨ2＝Ｃ（Ｒ4）−Ｄで表される第３のオレフィンの共重合単位とから実質的になり、約２０〜約４０重量％の前記第１のオレフィンの共重合単位を含んでもよく、前記第１のオレフィンおよび前記第３のオレフィンの前記共重合単位の重量パーセント値は、前記エチレンコポリマー２の全重量を基準としており；式中、Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基を含有する部分を表し、Ｒ6はアルキレン基を表し；
但し、前記第１、第２、および第３のオレフィンはいずれも、ジカルボン酸、ならびに前記ジカルボン酸のジエステル、モノエステル、および無水物ではない、ブレンド組成物。
【請求項２】
請求項１に記載のブレンド組成物の架橋生成物であって、エチレンコポリマー１のカルボン酸基の少なくとも一部が、エチレンコポリマー２のエポキシ基の少なくとも一部と反応して、エチレンコポリマー１とエチレンコポリマー２との間で架橋を形成している、架橋生成物。
【請求項３】
請求項１に記載のブレンド組成物から実質的になるシートの製造方法であって：
ａ）１３５℃未満の温度で前記エチレンコポリマー１および前記エチレンコポリマー２を溶融状態で混合するステップと；
ｂ）前記溶融物からシートを形成するステップとを含む、方法。
【請求項４】
請求項３に記載の方法によって形成されたシート。
【請求項５】
太陽電池アセンブリと、少なくとも１つの封止材層とを含む太陽電池モジュールであって、前記少なくとも１つの封止材層が、請求項１に記載のブレンド組成物、または前記ブレンド組成物の架橋生成物から実質的になる、太陽電池モジュール。
【請求項６】
太陽電池モジュールの製造方法であって：（ｉ）太陽電池アセンブリと少なくとも１つの封止材層とを提供するステップであって、前記少なくとも１つの封止材層が、請求項１に記載のブレンド組成物から実質的になり、前記ブレンド組成物が未架橋であり、前記少なくとも１つの封止材層が、約１３５℃以下の温度で溶融物からの押出成形によって形成されるステップと；（ｉｉ）前記アセンブリを約１３５℃以上の積層温度で積層して太陽電池モジュールを得るステップであって、前記ブレンド組成物が架橋されるステップとを含む、方法。
【請求項７】
請求項６に記載の方法で得られる製品であるソーラーコントロールモジュール。
【請求項８】
請求項１に記載のブレンド組成物の製造方法であって：
ａ）エチレンコポリマー１およびエチレンコポリマー２を提供するステップと；
ｂ）１３５℃未満の温度でエチレンコポリマー１およびエチレンコポリマー２を溶融状態で混合するステップとを含む、方法。